(57)【要約】     【課題】本発明が解決しようとする問題点は、従来の紙や不織布、織布では、複数の繊維が使用されているためシートの端部や繊維そのものより発生する発塵を防げない点である。   【解決手段】 ２種類以上の熱可塑性樹脂からなる発泡解繊網状シートが折り返し積層され、かつ部分的に融着し一体化したことを特徴とする低発塵性通気シートである。また溶融した少なくとも２種類以上の熱可塑性樹脂と発泡剤の混合物をＴダイから押し出した直後急冷して得る発泡解繊網状シートを製造する工程と、該網状シートを折り返して積層する工程と、積層した該網状シート積層体を部分的に融着し一体化する工程を連続で行う低発塵性通気シートの製造方法である。  【選択図】  図２
2005254776.tif 000002
【特許請求の範囲】
【請求項１】
２種類以上の熱可塑性樹脂からなる発泡解繊網状シートが折り返し積層され、かつ部分的に融着し一体化したことを特徴とする低発塵性通気シート。
【請求項２】
発泡解繊網状シートを折り重ねる際に、折り返すシートと重ね合わせるシートが一定の角度を持って連続積層されている請求項１記載の低発塵性通気シート。
【請求項３】
溶融した少なくとも２種類以上の熱可塑性樹脂と発泡剤の混合物をＴダイから押し出した直後急冷して得る発泡解繊網状シートを製造する工程と、該網状シートを折り返して積層する工程と、積層した該網状シート積層体を部分的に融着し一体化する工程を連続で行う低発塵性通気シートの製造方法。
【請求項４】
溶融した少なくとも２種類以上の熱可塑性樹脂と発泡剤の混合物をＴダイから押し出した直後急冷して得る発泡解繊網状シートの製造工程と、該網状シートを折り返して積層する工程との間に該網状シートの機械方向への一軸延伸工程を含む請求項３に記載の低発塵性通気シートの製造方法。
【発明の詳細な説明】
【技術分野】
【０００１】
通気性があり自身からの発塵性がない低発塵性通気シートとその製造方法に関するものである。
【背景技術】
【０００２】
シート状で通気性のあるものとして代表的なものは紙、織物、不織布が知られている。
これらのシート状物は、吸液性や通気性、シートの強度など、シートを構成する材料やシートの空隙率などを用途に合わせ最適化することにより、衣料品から産業資材まで広く使用されている。また、近年では粒子状物を分散したフィルムを延伸したり、気体の拡散性が大きい樹脂をフィルム化したりすることで気体の選択性透過性を持たせた通気性シートなどが知られている。フィルム化された通気性シートは、透湿膜や酸素冨化膜として、紙おむつや使い捨て作業着の水蒸気透過膜、医療用高酸素濃度空気製造装置などに利用されている。
【０００３】
前述した紙、織物、不織布のように繊維の集合体である通気性シートは、繊維による汚れの掻き落し能力に優れる点や、シートが空隙を持つために、水や薬剤を染み込ませ保持させることができる点などを利用して、日用あるいは産業用の拭払材の基材として使用されている。また、取り除く塵埃の粒子径や粒子濃度により構成繊維の太さやシートの目付量を適宜調整したり、さらに処理する気体処理量に合わせプリーツ加工等で表面積を増加さたりすることで、容易に様々な条件に対応できるところから、フィルター濾材としても多く利用されている。
【０００４】
ところで近年、工業製品の高機能化に伴い、使用される部品の精密度が高くなってきている。これらの部品にとっては、生産場所に極微量の異物が存在しても製品不良率は大幅に増加し、完成品の誤作動発生の大きな原因の一とつとなってきている。たとえば印刷機のロール面への塵埃付着による印刷不良や、半導体製品への製造工程に存在する極少量微細塵埃により集積度が上げられない等の品質に対して致命的な欠点を与えるようになっている。また、長期保存技術が向上したため加工食品などはより長期間保存されるようになってきているが、長期保存のために極微量の汚染物が混入するとによる品質低下の影響も大きくなっている。製造環境で製品が汚染されないように高度に清浄に保たれた製造環境を得る努力がなされており、非常に清浄に保たれたクリーンルーム用の空気を得るための空調用フィルターや、これらの環境下で使用できるように清掃用具や作業着のような副資材も自身から発塵し機器や製品を汚染するようなことの無いものが使用されている。
【０００５】
紙を構成するセルロース繊維は外力でフィブリル化し易くしかもミクロフィブリルは強度が弱く脱落し易いためシートから容易に発塵する。不織布の場合では原料の繊維をポリエステルやポリプロピレンのような合成樹脂から作られたモノフィラメントより選択すれば繊維自体からは発塵しないが、カード機を利用して不織布を作る場合のように短繊維を原料とする場合には繊維の不織布からの脱落が問題となる。また、スパンボンド法のように連続長繊維から構成される不織布は繊維の脱落が防げるが、複数本の繊維を平面状に、ランダムに分散させているため、適当な大きさにしようとして切断すると切断部からの発塵が避けられない。
【０００６】
網状シート、たとえば特許文献１や特許文献２で開示されているようにサーキュラーダイから押し出し製膜し発泡解繊しながら得る網状シートは、前述の通気性シートの用途に利用でき、フィルムに穴のあいた構造のため繊維端部も有しないので発塵もしないが、シートの縦方向と横方向で引張強度に大きな差ある。また、シートの厚み方向に空隙が存在しないため吸液、保液性能に劣るという欠点がある。
【特許文献１】特公昭４９−１８５０８号公報
【特許文献２】特開昭５１−４７１７０号公報
【発明の開示】
【発明が解決しようとする課題】
【０００７】
本発明が解決しようとする問題点は、従来の紙や不織布、織布では、複数の繊維が使用されているためシートの端部や繊維そのものより発生する発塵を防げない点である。
【０００８】
本発明は低発塵性の通気フィルムを提供することを目的とする。
【課題を解決するための手段】
【０００９】
本発明は、２種類以上の熱可塑性樹脂からなる発泡解繊網状シートが折り返し積層され、かつ部分的に融着し一体化したことを特徴とする低発塵性通気シートである。
【００１０】
また本発明は、溶融した少なくとも２種類以上の熱可塑性樹脂と発泡剤の混合物をＴダイから押し出した直後急冷して得る発泡解繊網状シートを製造する工程と、該網状シートを折り返して積層する工程と、積層した該網状シート積層体を部分的に融着し一体化する工程を連続で行う低発塵性通気シートの製造方法である。
発泡解繊網状シートを折り重ねる際に、折り返すシートと重ね合わせるシートが一定の角度を持って連続積層されていることが好ましい。縦横強度比を１とする場合はこの角度を４５度とすればよい。部分的な融着は熱エンボスによることが好ましい。
【発明の効果】
【００１１】
本発明の低発塵性通気シートは、発泡解繊して得られる網状シートは端部や繊維そのものより発生する発塵がなく、これらの積層体も熱エンボスにより貼り合わせ一体化することにより発塵がない。また角度を持たせて折り返し積層されているために引張強度の縦横比が小さく、任意の目付の通気性シートが得られるという利点がある。
【００１２】
さらに、本発明の製造方法によれば低発塵性通気シートを工業的に生産できるという利点がある。
【発明を実施するための最良の形態】
【００１３】
製造方法を図１に示す。２種類の熱可塑性樹脂と発泡剤を混合し、単軸型押出機１（２０ｍｍφ、Ｌ／Ｄ＝２４、圧縮比２．８フルフライト、サーモプラスチック製）に投入した。発泡剤を除き、熱可塑性樹脂の混合はドライブレンドでも、あらかじめコンパウンド化しても良い。溶融温度が異なる樹脂を混合する場合は、高融点樹脂の溶融温度であらかじめコンパウンド化することもできる。混合される熱可塑性樹脂は熱可塑性樹脂であれば良く、得られるシートの風合いや強度等、目的にしたがって適宜選択すればよい。また、親水性熱可塑性樹脂や帯電防止性熱可塑性樹脂等添加しても良い。
【００１４】
本発明では、発泡剤より発生した気体がフィルムより気化離脱することにより、網目構造が形成されることを利用している。均一な網状にするためには、フィルム中に気体が均一性に分散し、さらにシート全体から偏りなく気化脱離することが必要である。気体を均一気化脱離させるためには２種類以上の樹脂を混合し用いると、溶解していた気体が溶融体中の各混合物の界面でより気化脱泡し易いため全体から均一に気体が抜けるため、単一の樹脂で成形した場合のように樹脂中の脱泡し易いところから集中して脱泡するのに比べ目合いの均一な網状シートが得られる。
【００１５】
次に投入した樹脂混合物を加熱溶融し、Ｔダイ２（ハンガーコート、３０ｃｍ巾）より２Ｋｇ／時間で押し出し、押し出されると同時に気体が脱離して穴のあいたフィルムを、リップ口より２０mm離れた位置に設置したエアーノズル３で空気を吹き付け急冷、さらに冷却ロール４で冷却した。このシートをクライミングラチス５へ６．５ｍ／分で搬送し、同速のトランスラチス６でスイングラチス７へ供給し振り幅５７０ｍｍで、０．８５ｍ／分で移動する搬送コンベア１０（ＯＬＦ３６０  大和機工製）上に積層した。より高強度なシートを得たい場合には、冷却ロール４とクライミングラチス５との間に、延伸設備、たとえば加熱ロール１２を備えたロール延伸装置を配置し一軸延伸した後、クライミングラチス５にシートを供給すればよい。
【００１６】
積層後の目付は積層枚数により決定される。目付けが２０ｇ／ｍ2以下の場合、押出量を極端に落とさなければならないため押し出しシートが薄くなりシートの切断当で連続生産性が維持できなくなる。また、１００ｇ／ｍ2以上となると部分融着時に高圧で加圧せねばならずネット構造が破壊され発塵の個所となる可能性がある。
【００１７】
積層方法を図２に示す。全体に均一な目付けとする場合には巾Ｗの押し出されたシートを振り幅Ｌで振り落とす際に積層ピッチＰをＷ／Ｐ＝整数となるように積層速度Ｖｒ、振り速度Ｖｓを設定すればよい。また、引張強度の方向依存性を緩和するためには重なり角度θを４５度に近づければよい。
【００１８】
積層されたシートは連続的に熱エンボスロール８とスムースロール９（いずれも誘導加熱式、トクデン製）で加圧、溶着し無発塵性通気シートを製造した。熱エンボスを用いると全体が加熱されるので、たとえば、原料に熱収縮性の高い樹脂を用いた場合のように融着点のみ加熱したいような場合には高周波振動加熱を利用し部分的に融着させると良い。
【００１９】
（実施例１〜４）
上記の製造方法に従って無発塵性通気シートを製造した。樹脂の組み合わせ、成形条件
得られたシートの性状及び使用した熱可塑性樹脂を表1．に示す。実施例１及び２は基本形となるものである。また、実施例３は親水性を付与するための処方例であり実施例４は帯電防止処方例である。実施例１〜４とも成型加工性は良好であった。
【００２０】
基本形となる実施例１、２と比較例としてクリーンルーム用ワイパーとして市販されているセルロース連続長繊維不織布とを図３に示した装置を用い、発塵性の比較を行った。
【００２１】
図３において、測定試料１８を体積１ｍ3のグローブボックス１３中に静置した後、拡散ファン１７でボックス内を攪拌しながらＨＥＰＡフィルター１６を介しラインＡで外気を導入、内部の空気を置換し、グローブボックス内の０．５μｍ径大気塵埃の粒子個数を２００個／１ｆｔ3以下にする。この後、３分間グローブを介して試料を手揉みし、５分間拡散ファン１７で攪拌後、ラインＢを通じボックス内空気を採取しレーザーパーティクルカウンター１４（Ｍｏｄｅｌ２３７Ｂ  Ｍｅｔ  Ｏｎｅ製）によりその空気中の粒径別個数を測定した。前期操作を３回繰り返し１リッター中の個数に換算した平均値を表２．に示した。
【００２２】
【表１】
2005254776.tif 000003
【００２３】
【表２】
2005254776.tif 000004
【産業上の利用可能性】
【００２４】
本発明の無発塵性通気シートを適当な大きさに切断することで印刷機器や光学機器等の埃を嫌う機器の清掃用ワイパーや、さらにこれらに親水性付与や薬剤添付等の二次加工を行うことによりによりクリーンルーム用のワイピングクロス等に使用できる。また、プリーツ加工等を施すことにより清浄空間に使用する空調用フィルター濾材や、縫製加工を施しクリーンルーム内で使用する無発塵性簡易作業着の基布等に使用できる。
【図面の簡単な説明】
【００２５】
【図１】本発明に係わる低発塵性通気シート製造装置の一例（a）概略正面図、ｂ）概略平面図である。
【図２】本発明に係わる a)発泡解繊網状シートの積層方法及び、b)発泡解繊網状シートの最適積層条件を示したものである
【図３】本発明に係わる発泡解繊網状シートの発塵性を評価する装置の概念を示したものである。
【符号の説明】
【００２６】
１  押出機、      ２  Ｔダイ、  ３  エアーノズル、    ４  冷却ロール
５  クライミングラチス
６  トランスラチス、      ７  スイングラチス、    １０  搬送コンベア
８  エンボスロール        ９  スムースロール
１１  積層フェッブ、      １２  加熱ロール、        Ｌ    振り幅
Ｗ    押し出されたシート巾、    Ｐ    積層ピッチ、  Ｖｒ  積層速度
Ｖｓ  振り速度、        θ    重なり角度
１３  グローブボックス
１４  レーザーパーティクルカウンター
１５  パーティクルカウンターの吸引口
１６  ＨＥＰＡフィルター、    １７  拡散ファン、    １８  測定試料
【図１】
2005254776.tif 000005
【図２】
2005254776.tif 000006
【図３】
2005254776.tif 000007